(57)【要約】本発明は、複合固体表面成形物に関するものである。より詳細には、本発明は、繊維質及びポリマー粉末粒子を含む複合固体表面成形物に関するのである。複合固体表面成形物は、少なくとも一つのポリマー樹脂のマトリックス、前記マトリックス内で分散されてランダムに形成された繊維質を含むことができ、ここで前記成形物は、前記複合固体表面成形物の一つまたはその以上の成分に形成された、見ることのできるパターンを有する実質的に滑らかな表面を含み、前記見ることのできるパターンは少なくともランダムに形成された繊維質の一部を含む。【選択図】なし【特許請求の範囲】
【請求項１】
少なくとも一つのポリマー樹脂のマトリックス；及び
前記マトリックス中に分散された、ランダムに形成された繊維質
からなる成形物であり、
少なくとも前記ランダムに形成された繊維質の一部は約１．５ないし１０ｃｍの長さを有し、
一つまたはそれ以上の成分により形成された、見ることのできるパターンを有する実質的に滑らかな表面を含み、前記見ることのできるパターンは、前記ランダムに形成された繊維質の少なくとも一部を含むことを特徴とする、複合固体表面成形物。
【請求項２】
さらに、無機充填物及び顔料を少なくとも一つ含むことを特徴とする、請求項１に記載の複合固体表面成形物。
【請求項３】
前記ランダムに形成された繊維質はマトリックス中に全般的に均一に分布される、請求項１に記載の複合固体表面成形物。
【請求項４】
前記ランダムに形成された繊維質は約０．１ないし７ｃｍの長さを有する、請求項１に記載の複合固体表面成形物。
【請求項５】
前記ランダムに形成された繊維質の少なくとも一部は約２．５ないし５ｃｍの長さを有する、請求項４に記載の複合固体表面成形物。
【請求項６】
前記ランダムに形成された繊維質は約２ないし７ｃｍの長さを有する、請求項１に記載の複合固体表面成形物。
【請求項７】
前記ランダムに形成された繊維質は全般的に互いに異なる長さを有する、請求項１に記載の複合固体表面成形物。
【請求項８】
前記ランダムに形成された繊維質は約０．００１ないし約０．１ｍｍの厚さを有する、請求項１に記載の複合固体表面成形物。
【請求項９】
前記ランダムに形成された繊維質は全般的に相互に集合していない、請求項１に記載の複合固体表面成形物。
【請求項１０】
前記ランダムに形成された繊維質は全般的に織り交ぜられていない、請求項１に記載の複合固体表面成形物。
【請求項１１】
前記 ランダムに形成された繊維質は相互に織り交ぜられていない、請求項１に記載の
複合固体表面成形物。
【請求項１２】
前記ランダムに形成された繊維質はマトリックス内でランダムにかつ局部的に網状構造を有する、請求項１に記載の複合固体表面成形物。
【請求項１３】
前記ランダムに形成された繊維質の少なくとも一部は、前記ランダムに形成された繊維質を囲む背景色と実質的に異なる一つまたはその以上の色相を有する、請求項１に記載の複合固体表面成形物。
【請求項１４】
前記ランダムに形成された繊維質の少なくとも一部は、前記ランダムに形成された繊維質を囲む背景色と実質的に類似であるが、同一ではない色相を有する、請求項１に記載の
複合固体表面成形物。
【請求項１５】
さらに、約１００ないし約１５０メッシュの粒子の大きさを有する粉末粒子よりなる、請求項１に記載の複合固体表面成形物。
【請求項１６】
前記粉末粒子の少なくとも一部はポリマー樹脂、無機充填物及び顔料を含む、請求項１に記載の複合固体表面成形物。
【請求項１７】
約１００質量部のポリマー及び約０．００１ないし約１０質量部のランダムに形成された繊維質を含む、請求項１に記載の複合固体表面成形物。
【請求項１８】
さらに、充填材を含み、約１００ないし２００質量部の充填材及び約０．００１ないし１０質量部のランダムに形成された繊維質を含む、請求項１に記載の複合固体表面成形物。
【請求項１９】
さらに、前記マトリックス中に分散された固体粒子を含み、前記粒子は約０．１ないし０．１５ｍｍの粒子サイズを有し、前記粒子の少なくとも一部はポリマー及び無機充填物を含む物質であることを特徴とする、請求項１に記載の複合固体表面成形物。
【請求項２０】
請求項１の複合固体表面成形物；及び
前記成形物が設けられた支持物を含む構造物。
【請求項２１】
建物、台所、キッチンアイランド、浴室、テーブル、机、作業場、建物の内壁及び建物の外壁よりなるグループから選択される、請求項２０に記載の構造物。
【請求項２２】
少なくとも一つの重合性化合物を含む樹脂シロップを調製し；
約１ないし７ｃｍの長さを有するランダムに形成された繊維質を調製し；
前記樹脂シロップ及び前記ランダムに形成された繊維質を混合して成形物を形成する混合物を製造し；
前記重合性化合物を重合し；
前記成形物を形成する混合物を成形して形状化し；及び
前記形状化された、成形物を形成する混合物を硬化させて請求項１の複合固体表面成形物を形成することからなる、複合固体表面成形物の製造方法。
【請求項２３】
請求項１の複合固体表面成形物を提供し；
前記成形物を望む形態に切断し；
前記成形物を支持構造物上に置き；及び
支持表面に前記成形物を接着すること；
よりなる、複合固体表面成形物を設ける方法。
【請求項２４】
ポリマー樹脂のマトリックス；
前記マトリックス内で分散される充填材；及び
前記マトリックス内で分散される粒子を含み、
前記粒子は、約０．１ないし０．１５ｍｍの粒子大きさを有し、粒子の少なくとも一部はポリマー及び無機充填物を含む、複合固体表面成形物。
【請求項２５】
約１００質量部の前記ポリマー樹脂及び０．１ないし５０質量部の前記粒子を含む、請求項２４に記載の成形物。
【請求項２６】
約１００ないし２００質量部の前記充填材及び約０．１ないし５０質量部の前記粒子を
含む、請求項２４に記載の成形物。
【請求項２７】
前記ポリマー樹脂は少なくとも一つのアクリルポリマーを含む、請求項２４に記載の成形物。
【請求項２８】
前記アクリルポリマー樹脂は、メチルメタクリレート、エチルメタクリレート、イソプロピルメタクリレート、ｎ−ブチルメタクリレート及び２−エチルヘキシルメタクリレートよりなるグループから選択された一つまたはその以上の化合物からのポリマーまたはコポリマーを含む、請求項２７に記載の成形物。
【請求項２９】
前記成形物は、前記複合固体表面成形物の一つまたはその以上の成分により形成された、見ることのできる（ｖｉｅｗａｂｌｅ）パターンを有する実質的に滑らかな表面を含み、前記見ることのできるパターンは約０．１ないし０．１５ｍｍの粒子により形成された多数の微細なスポットを含む、請求項２４に記載の成形物。
【請求項３０】
前記微細なスポットは、前記パターン上に全般的に均一に分布される、請求項２９に記載の成形物。
【請求項３１】
前記微細なスポットの少なくとも一部は、その微細なスポットの少なくとも一部を囲む背景色と異なる色を有する、請求項２９に記載の成形物。
【請求項３２】
前記微細なスポットの少なくとも一部は前記スポットの少なくとも一部を囲む背景の色と実質的に類似であるが、同一ではない色を有する、請求項２９に記載の成形物。
【請求項３３】
さらに、前記粒子より実質的に大きい粒子サイズを有する固体粒子を含む、請求項２４に記載の成形物。
【発明の詳細な説明】
【技術分野】
【０００１】
本発明は、複合固体表面成形物に関する。より具体的に本発明は、繊維及びポリマー粉末粒子を含む複合固体表面成形物に関するものである。
【背景技術】
【０００２】
最近、複合固体表面物質は、台所と浴室の棚や他の用途として人気がある。前記複合固体表面物質は大理石や花崗岩のような天然石のパターンを代替して模倣するため、人造または合成大理石と呼ばれる。従来の人造大理石は多様なパターンを提供する点において制限を有する。
【発明の開示】
【発明が解決しようとする課題】
【０００３】
一般に、人造大理石は樹脂混合物を硬化して生産され、前記混合物は無機充填物、顔料、硬化剤、分散剤及び樹脂シロップを含む。人造大理石の外見を向上させるため、粉砕された人造大理石チップのような固体粒子が時々樹脂混合物に添加される。典型的に約０．１〜５ｍｍの大きさを有する人造大理石チップが前記の目的に用いられる。
【課題を解決するための手段】
【０００４】
本発明のある側面は、複合固体表面成形物であり、少なくとも一つのポリマー樹脂のマトリックス；及び前記マトリックス中に分散された、ランダムに形成された繊維質からなる。ここで前記ランダムに形成された繊維質の少なくとも一部は１．５〜１０ｃｍの長さを有し、前記成形物は、前記複合固体表面成形物の一つ以上の成分に形成された、見ることのできるパターンを有する実質的に滑らかな表面を含み、前記見ることのできるパターンは前記ランダムに形成された繊維質の少なくとも一部を含む。具体例において複合固体表面成形物は無機充填物及び顔料を少なくとも一つ含む。
【０００５】
具体例において前記ランダムに形成された繊維質は前記マトリックスで全般的に均一に分布される。具体例において前記ランダムに形成された繊維質中で少なくともいくつは約０．１〜７ｃｍの長さを有する。他の具体例において前記ランダムに形成された繊維質の少なくともいくつは約２．５〜５ｃｍの長さを有する。前記ランダムに形成された繊維質は一般に互いに異なる長さを有することができる。前記ランダムに形成された繊維質の厚さは制限されないが、具体例において約０．００１〜０．１ｍｍ範囲の厚さを有する。
【０００６】
具体例において前記ランダムに形成された繊維質は互いに集合していない。ある場合には、前記繊維質は前記複合固体表面成形物内に密集されている。いくつかの具体例において前記ランダムに形成された繊維質は織り交ぜられていない。他の例において前記ランダムに形成された繊維質は相互に織り交ぜられていない。これは繊維質が互いに組み合わされていることを排除したのではない。なぜならば、これら繊維質は不規則に分散されているためである。一部の繊維質は、繊維物質によってしばしば示される他の繊維質と織り交ざっていてもよい。また他の具体例において、前記ランダムに形成された繊維質は、ランダムにかつ局地的にマトリックス内に網状構造を有する。ランダムに形成された繊維質の集合は可能である。
【０００７】
前記ランダムに形成された繊維質の少なくとも一部は、前記ランダムに形成された繊維質を囲んだ背景色と実質的に異なる、一つまたはその以上の色相を有することができる。具体例において前記ランダムに形成された繊維質の少なくとも一部は、前記ランダムに形成された繊維質を囲んだ背景色と実質的に類似であるが、同一ではない色相を有する。
【０００８】
複合固体表面成形物の具体例では、約１００〜１５０メッシュの粒子大きさを有する粉末粒子を更に含むことができる。前記粉末粒子の少なくとも一部はポリマー樹脂、無機充填物及び顔料を含む。
【０００９】
いくつかの具体例において前記成形物は、前記ポリマー約１００質量部と前記ランダムに形成された繊維質約０．００１〜１０質量部を含む。前記複合固体表面成形物は充填材を更に含むことができ、前記成形物は約１００ないし２００質量部の充填材と約０．００１ないし約１０質量部のランダムに形成された繊維質とを含む。前記複合固体表面成形物は、前記マトリックス中に分散された固体粒子を更に含むことができ、前記粒子は約０．１ないし約０．１５ｍｍの粒子直径を有し、前記粒子の少なくとも一部はポリマー及び無機充填物を含む物質である。
【００１０】
いくつか具体例は、複合固体表面成形物及び前記成形物が設けられた支持物を含む構造物である。前記構造物は、建物、台所、キッチンアイランド（ｋｉｔｃｈｅｎｉｓｌａｎｄ）、浴室、テーブル、机、作業場、建物の内壁及び外壁よりなるグループから選択することができる。
【００１１】
他の具体例は複合固体表面成形物を製造する方法を含み、前記方法は少なくとも一つの重合性化合物を含む樹脂シロップを調製すること、ランダムに形成された繊維質を調製すること、前記樹脂シロップとランダムに形成された繊維質とを混合して成形物を形成する混合物を製造し、前記重合性化合物を重合し、前記成形物を形成する混合物を成形して形状化し；及び前記形状化された、成形物を形成する混合物を硬化させて複合固体表面成形物を製造することができる。
【００１２】
他の具体例は複合固体表面成形物を設ける方法である。前記方法は、複合固体表面成形物を提供すること、前記成形物を望む形態に切断し、前記成形物を支持構造の上に置き、及び前記支持する表面に前記成形物を接着する段階を含む。
【００１３】
具体例において、複合固体表面成形物は、ポリマー樹脂のマトリックス、前記マトリックスで分散される充填材及び前記マトリックスで分散される粒子を含むことができ、前記粒子は約０．１ないし約０．１５ｍｍの粒子大きさを有し、少なくともいくつかの粒子はポリマー及び無機充填物を含む物質からなっている。成形物はポリマー樹脂約１００質量部と前記粒子は約０．１ないし約５０質量部を含むことができる。前記成形物は、また約１００ないし２００質量部の充填材と約０．１ないし約５０質量部の前記粒子を含むことができる。
【００１４】
いくつか具体例において、前記ポリマー樹脂は少なくとも一つのアクリルポリマーを含む。前記アクリルポリマー樹脂は、メチルメタクリレート、エチルメタクリレート、イソプロピルメタクリレート、ｎ−ブチルメタクリレート及び２−エチルヘキシルメタクリレートよりなる群から選択された一つまたはその以上の化合物からのポリマーまたはコポリマーを含む。
【００１５】
いくつかの具体例において、前記成形物は前記複合固体表面成形物の一つまたはその以上の成分により形成された、見ることのできるパターンを有する実質的に滑らかな表面を含み、前記見ることのできるパターンは約０．１ないし約０．１５ｍｍの粒子により形成された多数の微細なスポット（ｓｐｏｔ）を含む。前記微細なスポットは前記パターン上に全般的に均一に分布されることができる。ある具体例で前記微細なスポットの少なくとも一部は前記微細なスポットの少なくとも一部を囲む背景色と異なる色を有することができる。前記微細なスポットの少なくとも一部は前記スポットの少なくとも一部を囲む背景
の色と実質的に類似であるが、同一ではない色を有する。他の具体例において、さらに、成形物は前記粒子より実質的に大きいサイズを有する固体粒子よりなることができる。
【発明を実施するための最良の形態】
【００１６】
従来人造大理石組成物及び方法は、大理石、花崗岩、石英、長石及び他の石材と鉱石のような天然石材中に例示されたパターンを再生産することにおいて一定の限界を有する。かつ、最近そのような人造大理石組成物中に他のパターンを得ることについて関心が集まっている。ある具体例において、発明者らは繊維質パターンを有する人造大理石を開発してきた。ある具体例で繊維質パターンは伝統的な韓国の韓紙と類似である。
【００１７】
本発明の多様な具体例を通じて生産された人造大理石は、一つまたはその以上の固体表面を提供する。人造大理石の固体表面は平坦にまたは屈曲あるように形成されることができる。人造大理石は、鋳型、機械加工または他の適当な工程によりどんな外見、形態または構造にも形成されることができ、前記工程は当業者により理解されることができる。一つまたはその以上の固体表面を有する人造大理石は多くの用途を有する。人造大理石は台所の棚、浴室の棚、事務室の棚などのための材料として用いられることができる。また、人造大理石は内壁、外壁、床またはタイルのための建築材料として用いられることができる。このように、本発明の具体例は、構造物または骨格により支持される人造大理石の棚、人造大理石の表面を壁とするビルまたは家、床または棚などを含む。本発明の属する技術分野における通常の知識を有する者は、本発明の多様な具体例により生産される人造大理石の他の用途を理解することができる。
【００１８】
ある具体例において、複合固体表面成形物は、少なくとも一つのポリマー樹脂のマトリックス及びランダムに形成された繊維質を含む。前記複合固体表面成形物は、充填材、顔料などを更に含むことができる。前記複合固体表面成形物のある具体例は、前記したいくつかの石材、即ち大理石及び花崗岩の外見のように天然石と類似に作製されることができ、また繊維質パターンの外見を伝統的な韓国の韓紙のように類似させることもできる。
【００１９】
他の具体例において、前記複合個体表面成形物はポリマー樹脂のマトリックス及び約１００ないし１５０メッシュの粒子直径を有するポリマー粒子を含む。前記複合固体表面成形物のマトリックスは約０．１ないし約０．１５ｍｍの粒子大きさを有する固体粒子を更に含むことができる。具体例において、前記マトリックスは、ポリマー化合物、（メタ）アクリレートモノマーからなる少なくとも一つのアクリル樹を含み、または選択的に一つまたはその以上のアクリルポリマーを含む。前記マトリックスは、ある範囲まで硬化されたり成形されることができる。
【００２０】
ある具体例において、前記複合固体表面成形物を製造するための組成物は、樹脂シロップ及びランダムに形成された繊維質を含む。さらに、前記組成物は、約０．１ないし約０．１５ｍｍの固体粒子、充填材及び/または顔料を含むことができる。
【００２１】
また他の具体例において、前記複合固体表面成形物を製造するための組成物は、樹脂シロップ及び約０．１ないし０．１５ｍｍの粒子大きさを有するポリマー粒子を含む。前記組成物は充填材及び/または顔料をさらに含むことができる。
【００２２】
本発明の具体例において、ポリマー樹脂シロップは、一つまたはその以上の重合性化合物、（メタ）アクリレートモノマーまたは選択的に一つまたはその以上のアクリルポリマー化合物を含む。前記ポリマーは（メタ）アクリレートモノマーからなるポリマーに制限されない。例えば、少なくとも一つのアクリル樹脂のマトリックスのポリマーは、メチルメタクリレート、エチルメタクリレート、イソプロピルメタクリレート、ｎ−ブチルメタクリレート、２−エチルヘキシルメタクリレート、これらの組合せ及びこれらの共重合体よりなる群から選択された一つ以上の化合物の重合体または共重合体を含む。一般に、ある（メタ）アクリル化合物はアクリルポリマーを形成したり（メタ）アクリレートモノマーとして提供するために用いられることができる。（メタ）アクリレートはメタクリレート及びアクリレートの両方を含む。前記（メタ）アクリレートモノマーの例は、メチルメタクリレート、エチルメタクリレート、イソプロピルメタクリレート、ｎ−ブチルメタクリレート、２−エチルヘキシルメタクリレート及びその他の物質のようなメタクリル酸エステルを含む。
【００２３】
前記アクリル樹脂シロップのマトリックスの含量は、モノマーとポリマーとのいくつかの組合を含むことができる。ある具体例で前記モノマー及びポリマー成分の全体１００重量％に基づいて、前記アクリルポリマーは６５重量％以下であり、前記（メタ）アクリレートモノマーは３５重量％と同一またはその以下である。
【００２４】
前記樹脂シロップの重合性化合物は、例えば複合固体表面成形物を製造する間に初期に重合される。重合は複合固体表面成形物でポリマー樹脂のマトリックスを形成する。
図１は、前記マトリックス中で不規則に分散された、ランダムに形成される繊維質を含む複合固体表面成形物の具体例の概略的な図面である。図示されたように、前記繊維質は肉眼的に重なり合ったり、互いに接したり、または互いに分離されていることができる。肉眼的に重なった繊維質は複合固体表面成形物の表面で通常的に観測されることができる。前記繊維質が互いに接していなくてもこれらは互いに重なって見えることがある。これはアクリル樹脂、樹脂及び/または充填材の透明性に起因したものである。前記繊維質はマトリックスで均一に分散されることができる。しかし、ある場合には前記繊維質は前記マトリックス中で密集されていることができる。前記繊維質は図面に表されたようにランダムな形態を有することができる。
【００２５】
具体例において、前記繊維質は、服を作るための天然繊維または合成繊維または再生繊維を含むことができる。用いられることができる繊維質は、ココナッツの皮、綿、麻、リンネル、シルク、ウール及びその他の繊維を含む。合成繊維の他の例は、ポリエステル、ポリアミン、ポリウレタン、アクリル繊維及びその他の繊維を含む。
【００２６】
ある具体例において複合固体表面成形物を製造するための組成物は、アクリル樹脂のシロップ、約０．１ないし約７ｃｍの長さを有するランダムに形成された繊維質、約１００ないし３００メッシュの粒子サイズを有するポリマー粒子約０．１ないし５０質量部、及び約１００ないし２００質量部の無機充填物を含む。いくつかの具体例は少なくとも一つのアクリル樹脂を有するマトリックス、より好ましくは約９０ないし１１０質量部のマトリックス、最も好ましくは１００質量部のマトリックスを含む。
【００２７】
具体例においてランダムに形成された繊維質は、前記複合固体表面成形物中に不規則に分散されることができる。ある場合には、前記繊維質は前記複合固体表面成形物内に密集されている。そのため、前記繊維質は複合固体表面成形物で不均質に分散されることができる。成形前の組成物の混合または混練は、前記ランダムに形成された繊維質をより均一に分散させて複合固体表面成形物内により薄いパターンを形成することができる。具体例においていくつかの繊維質は複合固体表面成形物の表面により近づくことができる。このようなランダムに形成された繊維質の一部は、複合固体表面成形物の表面の通常的観察者により見られることができる。しかし前記見ることのできるランダムに形成された繊維質は、表面に接触したり、または接触しないことができる。なぜならば、前記アクリル樹脂及び/または他の添加物は少なくとも部分的に透明なので、観察者は前記複合固体表面成
形物の表面下の繊維質を見ることができるからである。
【００２８】
具体例において、前記ランダムに形成された繊維質は互いに接したり重なったりしてい
ない。他の具体例で前記ランダムに形成された繊維質は、不規則で局部的な繊維の網状構造を形成することができる。具体例でランダムに形成された繊維質は、複合固体表面成形物の表面上に糸のような糸くずを含むことができる。前記糸のような糸くずにより形成された模様はあるパターンに似ていることがある。前記糸のような糸くずは不規則に分散されていて反復パターンを形成しない。代わりに、前記パターンは不規則である。“パターン”は、ある天然物質の外見と類似なものと定義されることができる。例えば、前記複合固体表面成形物のある具体例は韓紙のパターンを有する。
【００２９】
いくつかの具体例を観察すると、複合固体表面成形物内でランダムに形成された繊維質により形成されたパターンは重なっている毛嚢（hair follicles）と類似であることができ、ここで何の特別な形態も有しない長細いすじは、特別な形態のない他の長細いすじの上部及び側部にランダムに置かれる。
【００３０】
具体例において、前記ランダムに形成された繊維質の長さは約０．１ないし７ｃｍの範囲になることができ、約１．０、１．２、１．４、１．５、１．６、１．８、２．０、２．２、２．４、２．６、２．８、３．０、３．２、３．４、３．６、３．８、４．０、４．２、４．４、４．６、４．８、５．０、５．２、５．４、５．６、５．８、６．０、６．２、６．４、６．６、６．８及び７．０ｃｍの長さの繊維質を含むことができる。また、前記ランダムに形成された繊維質の長さは約７ないし１０ｃｍの長さを有する繊維質を含むことができる。ある具体例は前記マトリックスで分散されたランダムに形成された繊維質を有し、ここで前記ランダムに形成された繊維質は約３ｃｍの長さを有する。本発明で用いられる繊維の直径は別に制限されない。
【００３１】
少なくとも一つのアクリル樹脂のマトリックスの１００質量部に基づいて、前記組成物と成形物の具体例は、ランダムに形成された繊維質約０．００１ないし１０質量部を含むことができる。前記ランダムに形成された繊維質の量は、複合固体表面成形物から生成される、要求されるパターンに依存することができる。ある具体例はランダムに形成された繊維質の約０．００１、０．００５、０．０１、０．０５、０．１、０．５、１、１．５、２、２．５、３、３．５、４、４．５、５、５．５、６、６．５、７、７．５、８、８．５．９、９．５、１０、１１、１２、１３、１４、１５、１６、１７、１８、１９または２０質量部を含むことができる。
【００３２】
図２は、前記マトリックス中に分散された約０．１ないし０．１５ｍｍの大きさを有する固体粒子を有する複合固体表面成形物のパターンを示す。このような粒子は小さいが、やはり目に見えることができ、マトリックスとともに大理石のような天然石パターンを形成することができる。前記マトリックス及び粒子の色相は同一であるか、または異なる。そして粒子の色相は前記マトリックスで分散された他の粒子と同一であるか、または異なることができる。また、充填材と対照されることができる。前記粒子はマトリックスを通じて分散され、ある場合には均一に分散される。
【００３３】
ある具体例で前記ポリマー粒子は、天然石のような効果を表すため、複合固体表面成形物に不均一に分散される。具体例において前記ポリマー粒子は、少なくとも一つのアクリル樹脂のマトリックス間で対照をなす色相を表すことができ、それにより天然石で形成される対照的トーン（ｔｏｎｅ）と類似になる。前記ポリマー粒子は、前記複合固体表面成形物中で粗い木目の外見及び質感を形成することができる。前記ポリマー粒子により形成されることができる人造大理石の外見は、表面パターンが、例えば花崗岩の粗い木目の質感のように自然なので、平均的な人に審美感を与えることができる。
【００３４】
大部分または全体ではなくても前記ポリマー粒子の少なくともある部分は、ポリマー粒子を囲むそれに対する背景色と対照される一つまたはその以上の色相を有する。背景色は
充填材、顔料またはポリマーマトリックスの色により調節されることができる。ある具体例で前記ポリマー粒子の少なくとも一部はその背景色と実質的に異なる一つまたはその以上の色を有する。他の具体例で大理石チップの少なくとも一部は、それの背景色と類似な一つまたはその以上の色相を有し、それの背景色と実質的に異なるトーンを有する。
【００３５】
ある具体例において前記ポリマー粒子は異なるまたは同じ人造大理石である。選択的に自然石粒子が用いられることができる。
前記ポリマー粒子は、少なくとも一つのアクリル樹脂のマトリックス及び無機充填物を含むことができる。ある具体例は、付加的に架橋剤を更に含む。前記架橋剤の例としては、エチレングリコールジ（メタ）アクリレート、プロピレングリコールジ（メタ）アクリレート、グリセロルトリ（メタ）アクリレート、トリメチロルプロパントリ（メタ）アクリレート、ビスフェノールＡジ（メタ）アクリレートなどのような多機能性（メタ）アクリレートを挙げることができるが、これに制限されるものではない。前記ポリマー粒子は付加的に重合開始剤を含むことができる。前記重合開始剤は前述したのを含むことができるが、これに制限されない。約１００ないし３００メッシュの篩を通過することができる大きさを有するポリマー粒子は、本発明の分野におけるよく知られた通常の方法で製造されることができ、例えば少なくとも一つのアクリル樹脂のマトリックス及び無機充填物を含む混合物を粉砕する方法を含むが、これに制限されない。
【００３６】
ある具体例において、前記ポリマー粒子は約１００ないし１５０メッシュ範囲の粒子の大きさまたは直径を有することができる。前記ポリマー粒子は、約１００、１０５、１１０、１２０、１３０、１５０、１７０、１８５、２００、２１５、２３０、２５０、２７０、２８５または３００メッシュの篩を通過することができる粒子大きさを有する。ある具体例は大体同じ大きさの粒子よりなっている。このような具体例は異なる大きさの粒子を有する具体例より異なる表面パターンを形成することができる。ある具体例は表面パターンで対照をなす二つまたはその以上の、実質的に同じ大きさの粒子よりなることができる。好ましい天然石の外見及び/またはパターンを得るために用いられることができる粒子サイズの混合物の予期できる多くの具体例がある。
【００３７】
ある具体例で前記粒子大きさまたは粒子直径は約０．１ないし０．１５ｍｍになることができる。ある具体例で粒子は約０．１、０．１１、０．１２、０．１３、０．１４、０．１５ｍｍの大きさを有する。他の具体例はその用途に応じる前記範囲より小さいまたは大きい粒子直径を有することができる。
【００３８】
少なくとも一つのアクリル樹脂のマトリックスの１００質量部に基づいて、前記組成物及び成形物の具体例は、前記ポリマー粒子の約０．１ないし５０質量部を含むことができる。前記ポリマー粒子の量は、複合固体表面成形物中に形成されるべき、要求されるパターンに依存することができる。ある具体例は前記ポリマー粒子の約０．０１、０．０５、０．１、０．５、１．０、１．５、２．５、５、７．５、１０、１２．５、１５、２０、２５、３０、４０及び５０質量部を含むことができる。
【００３９】
図３は、マトリックス、前記マトリックスを通じて不規則に分散されたランダムに形成された繊維質及び約０．１ないし０．１５ｍｍの固体粒子を含む複合固体表面成形物のパターンを表す。前記組合せは、固体表面成形物に繊維パターンを付加して大理石加工し、ある具体例では伝統的な韓紙と類似である。
【００４０】
本発明の具体例で前記複合固体表面成形物または複合固体表面成形物を作るための前記組成物は、無機充填物、顔料、重合開始剤、分散因子などをさらに含むことができる。無機充填物の例は、カルシウムカーボネート、水酸化カルシウム、シリカ、アルミナ、硫酸バリウム、水酸化マグネシウムなどである。本発明の具体例で水酸化アルミニウムは人造
大理石の透明で優雅な外見を提供するのに用いられることができる。重合開始剤の例は、過酸化ベンゾイル、過酸化ラウロイル、ブチルハイドロペロキサイド、クメンハイドロペロキサイド、他の過酸化物、アゾビスイソブチロニトリル、他のアゾ化合物及びその他の化合物である。当業者はマトリックスで用いられる適当な他の物質を識別することができる。
【００４１】
少なくとも一つのアクリル樹脂のマトリックス１００質量部に基づいてある具体例は約１００ないし２００質量部の無機充填物を含むことができる。適当な無機充填物及び用いられる量は、複合固体表面成形物の好ましい適用及びパターンに基づいて当業者により決定されることができる。いくつかの充填材は、固体表面成形物の他の組成物間で対照をなすように色相を出すことができる。
【００４２】
さらに、前記ポリマー粒子ではない多様な色相を有する既存の人造大理石チップを選択的に付加することができる。このようなチップは０．１ないし０．５ｍｍの粒子サイズを有することができる。また他の具体例で前記チップ は約０．１ないし１．０ｍｍの大き
さを有することができる。前記付加的なチップはアクリル樹脂シロップ１００質量部当たりに０ないし１００質量部の量で添加して、人造大理石に多様なパターンを付与することができる。
【００４３】
本発明の人造大理石は通常の方法により製造されることができる。すべての成分及び付加物を混合して人造大理石スラリを製造する。この後、前記スラリは成形セルに注いで、硬化させて人造大理石製品を製造する。
【００４４】
ある具体例において、複合固体表面成形物で大理石表面パターンを形成する方法は、ポリマー粒子及びポリマーシロップを混合して混合物を形成し、前記混合物を予定された形に成形して、硬化させて複合固体表面成形物を製造する。ある具体例でランダムに形成された繊維質は、ポリマー粒子に付加的にまたは代替的に添加されることができる。
【００４５】
本願発明は下記の実施例によりより一層理解されることができ、下記の実施例は本発明の例示目的のためであり、添付された特許請求の範囲により限定される保護範囲を制限しようとするのではない。次の実施例では、別の言及がない限りすべての部及び％は質量を表す。
【００４６】
[実施例１]
複合固体表面平板の製造：ポリメチルメタクリレート３０％及びアクリレートモノマー７０％の混合物よりなるメチルメタクリレート樹脂のマトリックス１００質量部、３ｃｍの長さ及び０．００１ｍｍの厚さを有するポリエステル繊維質０．０１質量部、１２０メッシュ大きさのポリマー粒子４５質量部、無機充填物として水酸化アルミニウム１２０質量部及び過酸化ラウロイル２質量部を混合し、ミキサーで攪拌して混合されたスラリを得た。前記混合されたスラリを成形セルに注いで硬化させて平板状の複合固体表面成形物を得た。前記で製造された人造大理石は韓紙のパターンがかすかに表現された。前記人造大理石製品の写真は図４に表した。図５は、類似な方法により作られた固体表面成形物の写真である。
【図面の簡単な説明】
【００４７】
【図１】図１は、マトリックス中に不規則に分散された、ランダムに形成された繊維質を含む複合固体表面成形物のパターンを表す図である。
【図２】図２は、マトリックス中に分散された０．１ないし０．１５ｍｍの粒子サイズを有する固体粒子を含む複合固体表面成形物のパターンを表す図である。
【図３】図３は、成形物中に不規則に分散された、ランダムに形成された繊維質と粒子とを有する複合固体表面成形物の具体例を表す図である。
【図４】図４は、平板形態の複合固体表面成形物の写真である。
【図５】図５は、他の複合固体表面成形物の写真である。
【図１】
2008523200.tif 000002
【図２】
2008523200.tif 000003
【図３】
2008523200.tif 000004
【図４】
2008523200.tif 000005
【図５】
2008523200.tif 000006
【国際調査報告】
2008523200.tif 000007
2008523200.tif 000008